(57)【特許請求の範囲】
【請求項１】
ゴルフクラブの一部分を構成するベース部と、レーザー変色層と、保護層とを有しており、
上記ベース部の外側に上記レーザー変色層が設けられており、
上記レーザー変色層の外側に上記保護層が設けられており、
上記保護層が、レーザー光透過性を有しており、
レーザー光の照射により、上記レーザー変色層が変色しうるゴルフクラブの製造方法であって、
上記レーザー変色層が塗布によって形成されており、
上記保護層が塗布によって形成されており、
上記レーザー変色層が塗布された後に、上記保護層が塗布される製造方法。
【請求項２】
上記ベース部と上記レーザー変色層との間に、下塗層が更に設けられており、
この下塗層が、レーザー光によって変色しない請求項１に記載のゴルフクラブの製造方法。
【請求項３】
上記レーザー変色層が、基材樹脂とレーザー変色材料とを含む請求項１又は２に記載のゴルフクラブの製造方法。
【請求項４】
上記ベース部が金属である請求項１から３のいずれかに記載のゴルフクラブの製造方法。
【請求項５】
上記ベース部が繊維強化樹脂である請求項１から３のいずれかに記載のゴルフクラブの製造方法。
【発明の詳細な説明】
【技術分野】
【０００１】
本発明は、ゴルフクラブに関する。
【背景技術】
【０００２】
ゴルフクラブには、文字、マーク等の表示がなされる。この表示は、種々の機能を有する。この表示は、ゴルフクラブのスペック等を表示しうる。また、この表示は、他人のクラブとの区別に役立ちうる。
【０００３】
特開２００６−２７１７７１号公報は、素地、窒化銀層、ベースコート層、インクジェット印刷層及び保護層を有するヘッドを開示する。
【０００４】
特開２０００−２１８９９９号公報は、装飾層を有する部材を開示する。この装飾層が、光輝層と着色層とを有し、着色層が透光性を有することが開示されている。用途の一つとしてゴルフクラブが記載されている。
【０００５】
特開２００５−１３５２９号公報は、模様部を有するゴルフクラブを開示する。この模様部は、模様シート部と、この模様シート部上に形成された中塗層及び保護層を有する。この模様部は、他の部分よりも突出している。
【０００６】
特開２００５−２８０１３号公報は、模様を立体的に浮き上がらせる表面処理方法を開示する。エアーブラストによって研磨材を吹き付け、模様部分が粗面化される。更に、カラークリアーが塗布されることで、模様が立体的に浮き上がる。
【０００７】
実用新案登録第３１４８９６４号公報は、本体層と原色層と充填層とを有するゴルフクラブヘッドを開示する。充填層は原色層の装飾凹欠部の中に設置されている。装飾凹欠部の形成にレーザー彫刻が利用されることが開示されている。
【０００８】
特開２００６−７５２５３号公報は、インクジェットヘッドを備えたゴルフボール用マーキング装置を開示する。
【先行技術文献】
【特許文献】
【０００９】
【特許文献１】特開２００６−２７１７７１号公報
【特許文献２】特開２０００−２１８９９９号公報
【特許文献３】特開２００５−１３５２９号公報
【特許文献４】特開２００５−２８０１３号公報
【特許文献５】実用新案登録第３１４８９６４号公報
【特許文献６】特開２００６−７５２５３号公報
【発明の概要】
【発明が解決しようとする課題】
【００１０】
マーキングは、簡便であるのが好ましい。簡便なマーキングには、様々な利用価値がある。一方、ゴルフクラブのマーキングには耐久性が求められる。
【００１１】
本発明の目的は、簡便で且つ耐久性が高いマーキングを可能とするゴルフクラブの提供にある。
【課題を解決するための手段】
【００１２】
本発明に係るゴルフクラブは、ベース部と、レーザー変色層と、保護層とを有している。上記ベース部の外側に上記レーザー変色層が設けられている。ベース部は、ゴルフクラブの一部分を構成している。上記レーザー変色層の外側に上記保護層が設けられている。上記保護層が、レーザー光透過性を有している。レーザー光の照射により、上記レーザー変色層が変色しうる。
【００１３】
好ましくは、上記ベース部と上記レーザー変色層との間に、下塗層が更に設けられている。好ましくは、この下塗層が、レーザー光によって変色しない。
【００１４】
好ましくは、上記レーザー変色層が、基材樹脂とレーザー変色材料とを含む。
【００１５】
好ましくは、上記ベース部が金属である。
【００１６】
好ましくは、上記ベース部が繊維強化樹脂である。
【発明の効果】
【００１７】
利便性及び耐久性に優れたマーキングが得られうる。このマーキングは、ゴルフクラブに適している。
【図面の簡単な説明】
【００１８】
【図１】図１は、本発明の一実施形態に係るゴルフクラブに用いられるヘッドの平面図である。
【図２】図２は、マーキングが設けられた部分におけるヘッドの拡大断面図である。
【図３】図３は、本発明の一実施形態に係るゴルフクラブの全体図である。
【発明を実施するための形態】
【００１９】
以下、適宜図面が参照されつつ、好ましい実施形態に基づいて本発明が詳細に説明される。
【００２０】
図１は、本発明の一実施形態に係るゴルフクラブに用いられるヘッドｈ１の平面図である。このヘッドのクラウンに、マーキングＭ１が施されている。このマーキングは、「Ｘ」、「Ｙ］、「Ｚ」の３文字である。
【００２１】
ヘッドｈ１の種類は限定されない。ヘッドｈ１として、例えば、ウッド型ヘッド、ハイブリッド型ヘッド、ユーティリティ型ヘッド、アイアン型ヘッド及びパターヘッドが挙げられる。
【００２２】
マーキングは限定されない。マーキングとして、文字及び絵が例示される。より具体的には、マーキングとして、イラスト、マーク、クラブスペック、クラブ所有者の名前、記念日の日付、メーカー名及び商品名が例示される。
【００２３】
図２は、マーキングＭ１が設けられた部分におけるヘッドｈ１の断面図である。
【００２４】
図３は、本発明の一実施形態に係るゴルフクラブｃ１を示す。ゴルフクラブｃ１は、ヘッドｈ１、シャフトｓ１、グリップｇ１及びフェラルｆ１を有する。
【００２５】
マーキングＭ１は、目視されうる位置に設けられる。マーキングＭ１は、ゴルフクラブｃ１の表面に設けられる。マーキングＭ１の位置は限定されない。
【００２６】
マーキングＭ１は、シャフトｓ１の表面に設けられても良い。ベース部２がシャフト本体であってもよい。
【００２７】
マーキングＭ１は、グリップｇ１の表面に設けられても良い。ベース部２がグリップ本体であってもよい。
【００２８】
マーキングＭ１は、フェラルｆ１の表面に設けられても良い。ベース部２がフェラル本体であってもよい。
【００２９】
マーキングＭ１がヘッドに設けられる場合、そのマーキングＭ１が設置される部位は限定されない。このマーキングＭ１の位置として、クラウン、フェース、ソール、サイド、ネック、ホーゼル、トップブレード等が挙げられる。キャビティバックアイアンの場合、キャビティ内にマーキングＭ１が設けられても良い。
【００３０】
このマーキングＭ１が、スペックの表示に用いられても良い。このスペックとして、番手、ロフト角、ライ角、フック角、シャフトフレックス、シャフトトルク、シャフト調子、シャフト重量、クラブバランス、クラブ重量等が挙げられる。
【００３１】
上記スペックは、クラブの組み立て後に計測されたデータであってもよい。上記スペックは、マーキングＭ１が付与される部材が塗装された後に計測されたデータであってもよい。上記スペックは、レーザー変色層６及び保護層８が形成された後に計測されたデータであってもよい。これらの場合、より完成に近い状態で計測されたデータを表示することができるため、表示データの正確性が向上しうる。また、ヘッドの金型でスペックを表示したり、スクリーン印刷でシャフトにスペックを表示したりといった手間が省略されうる。よって、クラブの生産性が向上しうる。
【００３２】
マーキングＭ１によって表示される上記スペックは、個々のクラブ又はクラブパーツの計測値そのものであってもよい。ゴルフクラブのスペックには、個体ごとにバラツキがある。同一品種でも、スペックは微妙に相違しうる。個々の計測値そのものが表示されることで、上記バラツキに関わらず、正確なデータ表示が可能となる。なおクラブパーツとは、ヘッド、シャフト、グリップ、フェラル等である。
【００３３】
本実施形態では、マーキングＭ１は、ヘッドｈ１に設けられている。ヘッドｈ１は、ベース部２、下塗層４、レーザー変色層６及び保護層８を有している。ベース部２はヘッド本体である。
【００３４】
ベース部２の材質は限定されない。ベース部２の材質として、金属、樹脂及びＦＲＰ（繊維強化樹脂）が例示される。金属として、チタン、チタン合金、軟鉄（炭素含有率が０．３ｗｔ％未満の低炭素鋼）、ステンレス鋼、マルエージング鋼、アルミニウム合金及びマグネシウム合金が例示される。ＦＲＰとして、ＣＦＲＰ、ガラス繊維強化樹脂、アルミナ繊維強化樹脂及びアラミド繊維強化樹脂が例示される。ＣＦＲＰとは、炭素繊維強化樹脂を意味する。
【００３５】
下塗層４は、例えば塗膜である。下塗層４は、レーザー光によって変色しない。下塗層４は、レーザー光によって発色しない。この下塗層４は、レーザー変色層６を変色させうるレーザー光によっては変色しない。下塗層４は、レーザー変色層６による表示を際立たせ得る。下塗層４は、マーキングＭ１の視認性を高めるのに寄与しうる。好ましくは、レーザー光によって変色したレーザー変色層６の色は、下塗層４の色と相違する。下塗層４は、設けられなくても良い。
【００３６】
下塗層４は、ベース部２とレーザー変色層６との間に設けられている。ベース部２の外側に下塗層４が設けられている。本実施形態では、ベース部２と下塗層４とが接している。ベース部２と下塗層４との間に他の層が設けられても良い。
【００３７】
好ましい下塗層４は、塗料である。下塗層４として、通常用いられる塗料が採用されうる。下塗層４の基材樹脂は限定されず、ポリエステル樹脂、アクリル樹脂、ウレタン樹脂、フッ素樹脂及びエポキシ樹脂が例示される。密着性、耐摩耗性及び耐水性の観点から、下塗層４の厚みは、１５μｍ以上６０μｍ以下が好ましい。
【００３８】
下塗層４は、無色であってもよいし、有色であってもよい。下塗層４は、透明であってもよいし、半透明であってもよい。マーキングＭ１の視認性を高める観点からは、下塗層４は有色であるのが好ましい。なお、下塗層４を設けない場合、例えば、クラブ本体の表面に直接にレーザー変色層６が設けられる。クラブ本体とは、ヘッド本体、グリップ本体、シャフト本体、フェラル本体等である。
【００３９】
クラブ本体の色の影響を受けずにマーキングＭ１の視認性を高める観点からは、下塗層４が設けられるのが好ましい。視認性を高め、マーキングＭ１を鮮明とする観点から、下塗層４は、レーザー変色材料を含まないのが好ましい。
【００４０】
レーザー変色層６は、ベース部２の外側に設けられている。本実施形態では、ベース部２とレーザー変色層６との間に介在層（下塗層４）が設けられている。この介在層（下塗層４）が設けられなくても良い。すなわち、ベース部２とレーザー変色層６とが接していてもよい。ベース部２とレーザー変色層６とが接している場合、好ましくは、レーザー光によって変色したレーザー変色層６の色は、ベース部２の表面（外面）の色と相違する。
【００４１】
レーザー変色層６は、レーザー光によって変色しうる。本願において「変色」とは、「発色」を含む概念である。後述されるレーザー変色材料により、レーザー変色層６は発色しうる。透明な状態から有色な状態に変化した場合も、「変色」に該当する。
【００４２】
保護層８は、レーザー変色層６の外側に設けられている。本実施形態では、保護層８はレーザー変色層６に接している。レーザー変色層６と保護層８との間に他の層が存在してもよい。
【００４３】
保護層８は、透明性を有している。よって、外部からレーザー変色層６が視認されうる。保護層８は、レーザー光によって変色しない、保護層８は、レーザー光によって発色しない。保護層８は、レーザー変色層６を変色させうるレーザー光によって変色しない。
【００４４】
保護層８は、レーザー光透過性を有している。保護層８は、レーザー変色層６を変色させうるレーザー光を透過させうる。この透過率は、１００％未満であってもよい。
【００４５】
好ましい保護層８は、塗料である。保護層８の基材樹脂は限定されず、ポリエステル樹脂、アクリル樹脂、ウレタン樹脂、フッ素樹脂及びエポキシ樹脂が例示される。密着性、耐摩耗性及び耐水性の観点から、保護層８の厚みは、１５μｍ以上６０μｍ以下が好ましい。
【００４６】
上記レーザー変色層は、基材樹脂とレーザー変色材料とを含む。更に、レーザー変色層は、添加剤、顔料等を含んでいても良い。
【００４７】
［レーザー変色層の基材樹脂（バインダー樹脂）］
【００４８】
レーザー変色層６の基材樹脂として、アクリル樹脂、アクリル変性ウレタン樹脂、スチレン／アクリル樹脂、エチレン／アクリル樹脂、ウレタン樹脂、ポリエステル樹脂、ロジン変性マレイン酸樹脂、塩化ビニル／酢酸ビニル共重合体、ポリビニルアセタール樹脂、ポリアマイド樹脂、セルロース系樹脂及び光硬化性樹脂が例示される。セルロース系樹脂として、ヒドロキシエチルセルロース、ヒドロキシプロピルセルロース及びニトロセルロースが例示される。これらの樹脂は、単独で用いられてもよく、２種以上が併用されてもよい。
【００４９】
密着性及び耐久性の観点からは、基材樹脂としてウレタン樹脂が好ましい。レーザー変色材料の発色性を高める観点からは、セルロース系樹脂が好ましく、ニトロセルロース樹脂がより好ましい。
【００５０】
［レーザー変色材料］
好ましいレーザー変色材料は、波長が７００ｎｍ以上１２０００ｎｍ以下のレーザー光により反応して発色する。このレーザー変色材料として、無機材料及び有機材料が挙げられる。
【００５１】
レーザー変色材料である無機材料として、例えば、金属、金属塩、金属水酸化物及び金属酸化物が挙げられる。
【００５２】
レーザー変色材料である金属として、鉄、亜鉛、スズ、ニッケル、銅、銀及び金が例示される。
【００５３】
レーザー変色材料である金属塩として、炭酸銅、炭酸ニッケル、炭酸マンガン、炭酸コバルト、炭酸ランタン、硝酸マグネシウム、硝酸マンガン、硝酸鉄、硝酸カドミウム、硝酸亜鉛、硝酸コバルト、硝酸鉛、硝酸ニッケル、硝酸銅、硝酸パラジウム、硝酸ランタン、酢酸マグネシウム、酢酸マンガン、酢酸カドミウム、酢酸亜鉛、酢酸コバルト、酢酸鉛、酢酸ニッケル、酢酸銅、酢酸パラジウム、塩化銅、塩化鉄、塩化コバルト、塩化ニッケル、塩化銀、塩化亜鉛、リン酸銅、リン酸鉄、リン酸コバルト、ピロリン酸銅、硫酸銅、硫酸鉄、硫酸コバルト、シュウ酸銅、シュウ酸鉄、シュウ酸コバルト、安息香酸銅、安息香酸鉄、安息香酸コバルト及び芳香環を有するホスホン酸銅が例示される。
【００５４】
レーザー変色材料である金属水酸化物として、水酸化銅、水酸化アルミニウム、水酸化マグネシウム、水酸化亜鉛、水酸化アンチモン、水酸化コバルト、水酸化ニッケル、水酸化鉄及び水酸化ランタンが例示される。
【００５５】
レーザー変色材料である金属酸化物として、酸化ケイ素、酸化アルミニウム、酸化鉄、酸化マグネシウム、酸化コバルト、酸化鉛、酸化スズ、酸化インジウム、酸化マンガン、酸化モリブテン、酸化ニッケル、酸化銅、酸化パラジウム、酸化ランタン、アンチモンドープ酸化スズ（ＡＴＯ）、インジウムドープ酸化スズ（ＩＴＯ）、合成ゼオライト、天然ゼオライト、銅−モリブテン複合酸化物、アンチモンドープ酸化錫被覆マイカ、アンチモンドープ酸化錫／酸化チタン／二酸化珪素被覆マイカ、等が挙げられる。他の金属酸化物として、層状構造を有する物質が挙げられる。この層状構造を有する物質として、マイカ、モンモリロナイト及びスメクタイトが挙げられる。
【００５６】
発色性の観点から、無機材料の中では、銅・モリブデン複合酸化物、アンチモンドープ酸化錫被覆マイカ、及び、アンチモンドープ酸化錫／酸化チタン／二酸化珪素被覆マイカが好ましい。
【００５７】
レーザー変色材料である有機材料として、レーザー変色色素が例示される。この色素として、フルオラン系、フェノチアジン系、スピロピラン系、トリフェニルメタフタリド系、ローダミンラクタム系等のロイコ色素が挙げられる。好ましくは、レーザー変色材料は、電子供与性発色性化合物である。
【００５８】
視認性の観点から、レーザー変色層６が顕色剤を含んでいても良い。この顕色剤として、感熱記録体において電子受容体として使用される物質が挙げられ、例えば、フェノール系化合物が挙げられる。
【００５９】
上記顕色剤（電子受容体）の具体例として、ビスフェノールＳ（４，４′−スルフォニルジフェノール）、２，２′，６，６′−テトラメチル−４，４′−スルフォニルジフェノール、２，２′，６，６′−テトラブロモ−４，４′−スルフォニルジフェノール、ｐ−ヒドロキシ安息香酸、４−ヒドロキシイソフタル酸、３−ヒドロキシ−２−ナフタレンカルボン酸、４，４′−ブチリデン−ビス−（３−メチル−６−ｔ−ブチルフェノール）、１，３，５−トリメチル−２，４，６−トリス（３，５−ジ−ｔ−ブチル−４−ヒドロキシベンジル）ベンゼン、１０−（３，５−ジ−ｔ−ブチル−４−ヒドロキシベンジル）−９，１０−ジヒドロ−９−オキサ−１０−フォスファフェナンスレン−１０−オキサイド、活性白土、酸性白土、アタパルジャイト、珪酸アルミニウム等が挙げられる。
【００６０】
上記ロイコ色素は、電子供与性発色性化合物である。このロイコ色素として、３，３′−ビス（ｐ−ジメチルアミノフェニル）−６−ジメチルアミノフタリド、３−（ｐ−ジメチルアミノフェニル）−３−（１，２−ジメチルインドール−３−イル）フタリド、３，３′−ビス（１，２−ジメチルインドール−３−イル）−５−ジメチルアミノフタリド、３−ｐ−ジメチルアミノフェニル−３−（１−メチルピロール−３−イル）−６−ジエチルアミノフタリド等のトリアリルメタンフタリド系染料；４，４′−ビス−ジメチルアミノベンズヒドリルベンジルエーテル、Ｎ−ハロフェニルロイコオーラミン等のジフェニルメタン系染料；ベンゾイルロイコメチレンブルー等のチアジン系染料；３−メチル−ナフト（６′−メトキシベンゾ）スピロピラン、３−ベンジル−スピロ−ジナフトピラン等のスピロ系染料；ローダミン−Ｂ−アニリノラクタム、ローダミン−Ｂ−（ｏ−クロロアニリノ）ラクタム等のラクタム系染料；３−ジエチルアミノ−７−ｏ−フルオロアニリノフルオラン、３−ジメチルアミノ−７−ｏ−フルオロアニリノフルオラン、３−ジエチルアミノ−７−ｏ−クロロアニリノフルオラン、３−ジメチルアミノ−７−ｏ−クロロアニリノフルオラン、３−ジエチルアミノ−７−ｐ−クロロアニリノフルオラン、３−ジエチルアミノ−７−ジベンジルアミノフルオラン、３−（Ｎ−シクロヘキシル−Ｎ−メチルアミノ）−６−メチル−７−フェニルアミノフルオラン、３−（Ｎ−トリル−Ｎ−エチルアミノ）−６−メチル−７−フェニルアミノフルオラン、３−ジエチルアミノ−６−メチル−７−フェニルアミノフルオラン、３−ジブチルアミノ−６−メチル−７−フェニルアミノフルオラン等のフルオラン系染料；３，６，６′−トリス（ジメチルアミノ）スピロ（フルオレン−９，３′フタリド、３，６−ビス（ジメチルアミノ）フルオレンスピロ（９，３′）−６′−ジメチルアミノフタリド、３，６−ビス（ジメチルアミノ）フルオレンスピロ（９，３′）−６′−ピロリジノフタリド、３−ジメチルアミノ−６−ジエチルアミノフルオレンスピロ（９，３′）−６′−ピロリジノフタリド等のフルオレン系染料などが挙げられる。
【００６１】
他のレーザー変色材料として、３−（４−ジエチルアミノ−２−エトキシフェニル）−３−（１，２−ジメチルインドール−３−イル）フタリド、３，３′−ビス（１−エチル−２−メチルインドール−３−イル）−フタリド、ローダミン−Ｂ−アニリノラクタム、ローダミン−Ｂ−（ｏ−クロロアニリノ）ラクタム、３−ジエチルアミノ−７−ｏ−フルオロアニリノフルオラン、３−ジメチルアミノ−７−ｏ−フルオロアニリノフルオラン、３−ジエチルアミノ−７−ｏ−クロロアニリノフルオラン、３−ジメチルアミノ−７−ｏ−クロロアニリノフルオラン、３−（Ｎ−シクロヘキシル−Ｎ−メチルアミノ）−６−メチル−７−フェニルアミノフルオラン、３−ジエチルアミノ−６−メチル−７−フェニルアミノフルオラン、３−ジエチルアミノ−６−メチル−７−クロロフルオラン、３−ジエチルアミノ−７，８−ベンゾフルオラン、２，２−ビス（４−（６′−（Ｎ−シクロヘキシル−Ｎ−メチルアミノ）−３′−メチルスピロ（フタリド−３，９′−キサンテン）−２′−イルアミノ）フェニル）プロパン、３，６，６′−トリス（ジメチルアミノ）スピロ（フルオレン−９，３′フタリド、等が挙げられる。
【００６２】
視認性を向上させる観点から、レーザー変色層６は、顔料を含んでいても良い。この顔料として、黄色顔料、紅色顔料、藍色顔料及び白色顔料が例示される。好ましい白色顔料として、酸化チタンが例示される。酸化チタンとして、アナターゼ型及びルチル型が挙げられる。
【００６３】
レーザー変色層６は添加剤を含んでいても良い。この添加剤として、顔料分散剤、消泡剤、レベリング剤、ワックス、シランカップリング剤、防腐剤、防錆剤、可塑剤、難燃剤、有機溶剤及び水が例示される。
【００６４】
マーキングの視認性の観点から、レーザー変色層６の厚みは、０．５μｍ以上が好ましく、１μｍ以上がより好ましい。レーザー変色層６の強度の観点から、レーザー変色層６の厚みは、１００μｍ以下が好ましい。
【００６５】
本実施形態では、マーキングＭ１が付された部分が、凹部とはならない。本実施形態では、マーキングＭ１が付された部分が、凸部とはならない。マーキングによる凹凸は生じない。マーキングＭ１が付された部分の表面は、その周囲と滑らかに連続している。よって、表面の滑らかな曲面又は平面が維持されつつ、マーキングＭ１を付すことができる。
【００６６】
本実施形態のマーキングは、表面に傷及び凹部を生じさせない。マーキングＭ１がなされた後も表面が滑らかであるので、ゴルフクラブの美観が維持される。例えば、ヘッドのクラウンの表面には、滑らかさが要求される。クラウンに傷等があると、アドレスしにくい場合がある。アドレスしにくいヘッドは、ミスショットを誘発しうる。
【００６７】
このマーキングＭ１は、文字及び絵のみならず、模様にも用いられうる。またマーキングＭ１は、例えば、塗装では表現しにくい色彩を表現しうる。レーザー光は高い位置精度で照射することができる。またレーザー光は狭い領域に照射することができる。よって、レーザー光により、塗装では達成しにくいような模様、色彩等が表現されうる。
【００６８】
レーザー光を用いることで、例えば写真が再現されうる。すなわち、マーキングＭ１が写真（又は写真に近い模様）とされうる。保護層８は、写真の光沢感を高めうる。
【００６９】
保護層８の存在により、マーキングＭ１には光沢感、高級感等が付与されうる。保護層８の存在により、美観に優れたマーキングＭ１が実現しうる。
【００７０】
レーザーマーキングは、高い利便性を有する。レーザー光の照射により即座にマーキングＭ１が形成されるので、塗装のように時間を要することがない。しかもこのマーキングＭ１は、保護層８を有している。マーキングの後に保護層を塗布する手間は生じない。よって例えば、店頭でゴルフクラブにマーキングを行い、その場で顧客に渡すことができる。例えば、ゴルフクラブを購入した顧客の名前をマーキングし、その場で顧客に手渡すことができる。レーザー光によるマーキングは、商業的価値に優れ、顧客満足度を向上させうる。
【００７１】
レーザー変色層６は保護層８によって保護されている。よって、マーキングＭ１が保護層８によって保護されている。ゴルフクラブでは、強い衝撃が作用する。また、使用中に、ゴルフクラブは他の部材と衝突しうる。例えば、キャディバッグの中で、クラブ同士が衝突しうる。この衝突により、クラブの表面に傷が生じうる。ショットの際に、地面又は芝との摩擦が生じうる。この摩擦により、ヘッドに傷が生じうる。保護層８により、マーキングＭ１は、衝突及び摩擦から効果的に保護される。
【００７２】
使用可能なレーザーの種類として、固体レーザー、気体レーザー及び液体レーザーが挙げられる。固体レーザーは、固体を媒体とする。この媒体とは、誘導放出を起こす物質である。気体レーザーは、気体を媒体とする。液体レーザーは、液体を媒体とする。
【００７３】
固体レーザーとして、ＹＡＧレーザー及びＹＶＯ４レーザーが例示される。ＹＡＧレーザーとして、Ｎｄ：ＹＡＧレーザー、Ｅｒ：ＹＡＧレーザー、ＣＴＨ：ＹＡＧレーザー等が挙げられる。ＹＶＯ４レーザーとして、Ｎｄ：ＹＶＯ４レーザーが挙げられる。Ｎｄ：ＹＡＧレーザーの波長は、１．０６４μｍ（１０６４ｎｍ）である。Ｎｄ：ＹＶＯ４レーザーの波長は、１．０６４μｍ（１０６４ｎｍ）である。
【００７４】
気体レーザーとして、ＣＯ２レーザーが挙げられる。ＣＯ２レーザーの波長は、１０．６μｍである。
【００７５】
レーザー装置として、例えば、キーエンス社製のＹＶＯ４レーザーマーカーＭＤ−Ｖ９６００が挙げられる。
【００７６】
レーザーの照射は、コンピュータにより制御されうる。マーキングＭ１を形成するステップは、例えば、マーキングＭ１のデータをグラフィックソフトウェアで作成するステップと、レーザー照射をコントロールするドライバに上記データを転送するステップと、このデータに基づいてレーザー照射がなされるステップとを含む。
【００７７】
レーザーによるマーキング方法として、以下が例示される。
（１）レーザーによりワーク表面に設けられた塗装又は印刷を剥離させる方法。
（２）レーザーによりワークの表面を削り、彫り込みを入れる方法。
（３）レーザーによりワーク本体そのものを変色させる方法。
耐久性及び美観性の観点から、（１）及び（２）の方法は、ゴルフクラブに好ましいとは言えない。上記実施形態は、（１）から（３）よりも耐久性、視認性及び美観性に優れうる。
【実施例】
【００７８】
以下、実施例によって本発明の効果が明らかにされるが、この実施例の記載に基づいて本発明が限定的に解釈されるべきではない。
【００７９】
［実施例］
公知の方法により、金属製のヘッド本体を作成した。このヘッド本体に、下塗層４として、有色塗料を塗布した。この塗料の基材樹脂はウレタン樹脂とされた。この塗布の後、ピンホール等をパテで埋め、再度、下塗層４としての上記有色塗料を塗布した。下塗層４の塗布は、スプレーガンによりなされた。
【００８０】
次に、レーザー変色層６として、レーザー変色材料を含む塗料を塗布した。この塗料の基材樹脂は、ウレタン樹脂とされた。レーザー変色材料として、銅・モリブデン複合酸化物が用いられた。レーザー変色層６の塗布は、スプレーガンによりなされた。
【００８１】
次に、保護層８として、クリア塗料が塗布された。このクリア塗料の基材樹脂はウレタン樹脂とされた。保護層８の塗布は、スプレーガンによりなされた。このようにして、実施例に係るヘッドを得た。
【００８２】
このヘッドに、レーザー光を照射し、マーキングＭ１を形成した。この照射には、キーエンス社製のＹＶＯ４レーザーマーカーＭＤ−Ｖ９６００を用いた。レーザー光の照射によりレーザー変色層６のみが発色した。レーザー光が照射された部分のみが発色した。この発色により、図１に示すような文字がマーキングＭ１として得られた。
【産業上の利用可能性】
【００８３】
以上説明された方法は、あらゆるゴルフクラブに適用されうる。
【符号の説明】
【００８４】
２・・・ベース部
４・・・下塗層
６・・・レーザー変色層
８・・・保護層
Ｍ１・・・マーキング
ｈ１・・・ゴルフクラブヘッド
ｓ１・・・シャフト
ｇ１・・・グリップ
ｃ１・・・ゴルフクラブ
【図１】
0005931569.tif 000002
【図２】
0005931569.tif 000003
【図３】
0005931569.tif 000004